FR 2935547 A1 20100305 FR 0855805 A 20080829 ÉLECTROLYTES LIQUIDES IONIQUES ET DISPOSITIFS ÉLECTROCHIMIQUES TELS QUE DES ACCUMULATEURS LES COMPRENANT. DESCRIPTION DOMAINE TECHNIQUE L'invention concerne un électrolyte 10 liquide, plus particulièrement un électrolyte comprenant un solvant liquide ionique et un sel conducteur. L'électrolyte liquide selon l'invention peut ainsi être appelé électrolyte liquide ionique. 15 L'invention a plus particulièrement trait à un électrolyte pour accumulateurs rechargeables au lithium comprenant un solvant liquide ionique et un sel de lithium. Encore plus particulièrement l'invention 20 concerne un électrolyte liquide ionique pour les accumulateurs lithium ion comprenant une électrode négative en carbone graphite et une électrode positive de préférence en LiFePO4 (phosphate de fer lithié). L'invention concerne, en outre, un 25 dispositif ou système électrochimique tel qu'un accumulateur rechargeable, notamment un accumulateur au lithium primaire ou un accumulateur lithium ion, plus particulièrement un accumulateur au lithium ion comprenant une électrode négative en carbone graphite 30 et une électrode positive de préférence en LiFePO4r comprenant cet électrolyte.5 L'invention peut notamment trouver son application dans le domaine du stockage électrochimique, des accumulateurs et, en particulier, des accumulateurs au lithium. ÉTAT DE LA TECHNIQUE ANTÉRIEURE De manière générale, le domaine technique de l'invention peut être défini comme celui de la formulation des électrolytes, et plus précisément comme celui de la formulation des électrolytes liquides ioniques, c'est-à-dire des solutions comprenant un solvant liquide ionique et un soluté tel qu'un sel conducteur, où des mécanismes de conduction ionique sont mis en jeu. Si l'on s'intéresse plus particulièrement aux accumulateurs au lithium, un accumulateur au lithium est généralement constitué par : deux électrodes, à savoir une électrode positive et une électrode négative. L'électrode positive comprend généralement, en tant que matière électrochimiquement active, des matériaux d'intercalation du lithium tels que des oxydes lamellaires de métaux de transition lithiés, des olivines ou phosphates de fer lithiés (LiFePO4) ou des spinelles (par exemple le spinelle LiNio,5Mni,5O4) . L'électrode négative comprend généralement, en tant que matière électrochimiquement active, du lithium métal dans le cas des accumulateurs primaires, ou des matériaux d'intercalation tels que le carbone graphite (Cg-r) , ou de l'oxyde de titane lithié (Li4Ti5O12) dans le 3 cas des accumulateurs basés sur la technologie lithium-ion ; des collecteurs de courant, généralement en cuivre pour l'électrode négative, ou en aluminium pour l'électrode positive, qui permettent la circulation des électrons, et donc la conduction électronique, dans le circuit extérieur ; un électrolyte où se produit la conduction ionique qui assure le passage des ions lithium d'une électrode à l'autre ; un séparateur permettant d'empêcher le contact entre les électrodes et donc les courts-circuits. Ces séparateurs peuvent être des membranes polymères microporeuses. L'accumulateur peut avoir notamment la forme d'une pile bouton telle que décrite sur la figure 1. Les électrolytes employés dans les accumulateurs lithium ou lithium ion actuels sont des électrolytes liquides constitués d'un mélange de solvants organiques, le plus souvent des carbonates, dans lequel est dissout un sel de lithium. Les solvants organiques les plus courants sont ainsi des carbonates cycliques ou linéaires, tels que le carbonate d'éthylène (CE, ou EC en anglais), le carbonate de propylène (CP, ou PC en anglais), le carbonate de diméthyle (CDM, ou DMC en anglais), le carbonate de diéthyle (CDE, ou DEC en anglais), et le carbonate de vinylène (CV, ou VC en anglais). Bien que permettant un très bon rendement, ces électrolytes organiques posent des problèmes de sécurité. En effet, 4 ils sont inflammables et volatils, ce qui peut générer des feux et des explosions dans certains cas. En outre ces électrolytes ne peuvent être utilisés à des températures supérieures à 60°C car, du fait de leur volatilité, ils peuvent provoquer le gonflement de l'accumulateur au lithium et conduire à une explosion de celui-ci. Les sels de lithium ajoutés aux électrolytes sont le plus souvent choisis parmi les sels suivants : o LiPF6 : hexafluorophosphate de lithium, o LiBF4 : tétrafluoroborate de lithium, o LiAsF6: hexafluoroarsenate de lithium, o LiC1O4 : perchlorate de lithium, o LiBOB : bis oxalatoborate de lithium, o LiTFSI : bis (trifluorométhylsulfonyl) imide de lithium, o LiBeti bis (perfluoroéthylsulfonyl) imide de lithium, o LiFSI : bis (fluorosulfonyl) imidure de lithium, o ou les sels de formule générale Li [N (SO2CnF2n+i) (SO2CmF2m+i) l , où n et m identiques ou différents sont des entiers naturels compris entre 1 et 10, préférentiellement entre 1 et 5. Afin de surmonter les problèmes de sécurité et notamment d'inflammation, et d'accumulation de gaz dus à la faible stabilité thermique, à la pression de vapeur élevée et au faible point éclair des solvants organiques de ces électrolytes liquides, il a été proposé de les remplacer par des liquides ioniques. On peut définir les liquides ioniques comme des sels liquides comprenant un cation et un anion. Les liquides ioniques sont ainsi généralement composés d'un cation organique volumineux, leur donnant une charge 5 positive, auquel est associé un anion inorganique qui leur donne une charge négative. En outre, les liquides ioniques sont, comme leur nom l'indique, généralement liquides dans l'intervalle de température 0°C à 200°C, notamment autour de la température ambiante, et ils sont ainsi souvent dénommés � RTIL � (ou � Room Temperature Ionic Liquids � en langue anglaise). La diversité des liquides ioniques est telle qu'il est possible de mettre au point un grand nombre d'électrolytes. Toutefois, il existe des familles de liquides ioniques plus intéressantes. Ces familles sont classées selon le type de cation utilisé. On peut citer notamment les cations suivants : o cation imidazolium di ou tri substitué, o ammonium quaternaire, o dialkyle pipéridinium, o dialkyle pyrrolidinium, o dialkyle pyrazolium, o alkyle pyridinium, o tétra-alkyle phosphonium, o trialkyle sulfonium. Les anions associés le plus souvent sont des anions ayant une charge délocalisée, tels que BF4-, CF3BF3 , m-C F2n+iBF3 , PF6 , N (COCF3) (SOCF3) , N (CN) 2 , A1C14 etc. B (CN) 4 , CH3BF3 , CH2CHBF3 , CF3CO2 , CF3SO3 , N (SO2CF3) 2 , C(CN)3, SCN , SeCN , CuC12 , 6 L'électrolyte liquide ionique est alors composé d'un liquide ionique jouant le rôle de solvant et d'un sel conducteur tel qu'un sel de lithium. Les électrolytes liquides ioniques sont intéressants du point de vue de la sécurité dans toutes sortes d'applications électrochimiques, car ils affichent une grande stabilité thermique -pouvant aller par exemple jusqu'à 450°C pour les mélanges de 1-butyl-3-méthylimidazolium tétrafluoroborate, BMIBF4r et de LiBF4-, ils ont une large plage de phase liquide, ils ne sont pas inflammables, et ils ont une tension de vapeur très faible. Toutefois, il se produit au sein des électrolytes comprenant un mélange de liquides ioniques et de sels conducteurs tels que des sels de lithium, des phénomènes complexes qui sont à l'origine d'un certain nombre de problèmes et d'inconvénients. Ainsi, lorsque la concentration en sel de lithium augmente, ceci s'accompagne d'une baisse de la conductivité ionique et d'une augmentation de la viscosité. De plus les coefficients de diffusion du lithium dans ces mélanges diminuent pour une teneur en sel de lithium croissante. En fait il se produit une structuration du mélange qui diminue la mobilité des ions lithium. En outre, il est actuellement impossible d'employer un électrolyte liquide ionique avec une électrode négative en carbone graphite car les électrolytes liquides ioniques ne sont pas très stables aux bas potentiels. Il y a réaction avec l'électrode à bas potentiels, ce qui peut altérer les performances. 7 En fait, il faut faire une couche de passivation qui protège l'électrode de graphite afin de pouvoir l'utiliser. En d'autres termes, soit le liquide ionique n'est pas stable au potentiel de l'électrode négative en carbone graphite (0,1 à 0,3 Vs Li/Li+), soit la couche de passivation (ou � solid electrolyte interphase � en anglais) n'est pas de bonne qualité, empêchant ainsi l'accumulateur de fonctionner correctement. Il en résulte que les performances de l'accumulateur, en termes de capacité restituée, sont très faibles et que sa durée de vie est très courte. Les électrolytes commerciaux employés avec une électrode de graphite sont donc des électrolytes organiques classiques tels que ceux déjà mentionnés plus haut, composés d'un mélange de solvants organiques (binaire ou ternaire) dans lequel est dissout un sel de lithium à une concentration de lmol/L. Les solvants organiques les plus courants sont des carbonates cycliques ou linéaires déjà cités plus haut. Dans le cas d'une électrode en carbone graphite l'électrolyte employé a typiquement la composition suivante : EC/PC/DMC 1:1:3 en masse plus 2 % en masse de VC avec 1 mol/L de LiPF6. Le VC a pour but de créer une couche de passivation homogène stabilisant l'électrode de graphite et permet ainsi à l'accumulateur de restituer une bonne capacité. Toutefois on retrouve alors tous les problèmes posés par les électrolytes organiques qui ont déjà été évoqués dans ce qui précède. On sait notamment qu'à partir de 50°C, les électrolytes organiques ne sont pas stables. En effet 8 ils commencent à se dégrader et donc perdent en conductivité et les performances de la batterie sont réduites au cours des cycles de charge-décharge successifs. De plus ils sont volatiles et donc inflammables à des températures élevées (supérieures à 60°C), et ils peuvent générer des feux et des explosions. Les électrolytes organiques limitent par conséquent la gamme de température d'utilisation des accumulateurs tels que les accumulateurs lithium ion et notamment des accumulateurs lithium ion à électrode négative carbone graphite. Afin de permettre la mise en oeuvre d'un électrolyte à base de solvant ionique dans un accumulateur lithium ion, à électrode en graphite le document [1] propose un électrolyte liquide ionique à base de bis (trifuorométhylsulfonyl) imidure de 3-méthylimidazolium (� EMI-TFSI") comprenant de faibles quantités de carbonate de vinylène en tant qu'additif. Il est ainsi possible d'obtenir le cyclage stable d'un accumulateur Graphite -LiCoO2- avec un électrolyte EMI_ TFSI_1M LiPF6_ 5% de carbonate de vinylène. L'électrolyte de ce document présente cependant certains inconvénients comme une perte de capacité irréversible assez importante au premier cycle, et une baisse des performances après 30 cycles. Le document [2] concerne des électrolytes liquides ioniques comprenant du bis (trifuorométhylsulfonyl) imidure de N, N-diéthyl-N-méthyl-N-(2-méthoxyéthyl) ammonium (DEME-TFSI) en tant que solvant liquide ionique et du LiTFSI en tant que sel conducteur. 9 L'addition à ces électrolytes de carbonate de vinylène (VC) ou de carbonate d'éthylène (EC) assure la formation d'une couche de passivation sur l'électrode en graphite et empêche la décomposition de l'électrolyte. Un accumulateur graphite/Li-DEME-TFS avec 10% de VC/LiCoO2 a été testé et a montré des performances satisfaisantes. Toutefois, l'électrolyte de ce document subit apparemment une dégradation thermique en deux étapes, la première au voisinage de 100° C, puis la seconde à 300° C. L'électrolyte de ce document est donc loin d'être satisfaisant. En conclusion, les électrolytes des documents [1] et [2] ne sont pas compatibles avec les électrodes négatives en graphite. Le document [3] décrit l'addition à des électrolytes liquides ioniques pour accumulateurs au lithium ion, d'additifs organiques permettant d'en modifier la viscosité et d'en accroître la conductivité ionique. Des exemples de ces composés organiques sont les carbonates organiques. En tant qu'exemples de ces carbonates organiques sont cités les carbonates d'alkyle, tels que les carbonates de dialkyle, les carbonates d'alcényle, les carbonates cycliques et non cycliques, les carbonates organiques fluorés tels que les carbonates de fluoroalkyle, et les autres carbonates organiques halogénés. Les composés suivants sont plus précisément mentionnés : carbonate d'éthylène, carbonate de propylène, carbonate de butylène, carbonate de méthyle 10 et d'éthyle (� EMC �), carbonate de diéthyle (� DEC �), carbonate de diméthyle (� DMC �), carbonate de dipropyle (� DPC �), carbonate de dibutyle (� DBC �), carbonate d'éthyle (� EC �), carbonate de méthyle et de propyle (� MPC �), carbonate d'éthyle et de propyle (�EPC �). Dans les exemples de ce document, un électrolyte comprenant 60 % en mole de EMI-TFSI et 40% en mole de EMC ou 40 % en mole de EMI-TFSi et 60% en mole de EMC, et 1,25 M du sel de lithium Li-TFSI est utilisé avec du LiCoO2 en tant que matériau actif de cathode et du Li4Ti5O12 en tant que matériau actif d'anode. Dans les électrolytes cités dans les exemples de ce document, le carbonate ne peut être qualifié d'additif mais plutôt de composant important d'un mélange, à raison de 40 %, voire de 60 % en mole. Il risque donc d'y avoir des problèmes de dégradation thermique. Il existe donc, au vu de ce qui précède, un besoin pour un électrolyte liquide ionique c'est-à-dire un électrolyte comprenant un liquide ionique jouant le rôle de solvant et un sel conducteur tel qu'un sel de lithium, qui lorsqu'il est mis en oeuvre dans un système électrochimique n'affecte pas de manière négative la réaction électrochimique et son rendement. Il existe en particulier un besoin pour un électrolyte liquide ionique, qui lorsqu'il est utilisé dans un accumulateur tel qu'un accumulateur rechargeable au lithium et plus particulièrement dans 11 un accumulateur lithium ion à électrode négative en carbone graphite, permette d'obtenir d'excellentes performances notamment en matière de capacité restituée, récupérée, et de durée de vie. En d'autres termes il existe un besoin pour un électrolyte liquide ionique, qui, tout en présentant tous les avantages des électrolytes liquides ioniques notamment en termes de sécurité d'utilisation, de stabilité thermique, et de caractère non-inflammable, n'en présente pas les inconvénients en ce qui concerne les performances insuffisantes de l'accumulateur, et assure un fonctionnement correct de celui-ci. Comme on l'a déjà indiqué plus haut il existe enfin un besoin pour un électrolyte liquide ionique qui soit compatible avec les électrodes négatives en carbone graphite, ce qui n'est le cas d'aucun des électrolytes liquides ioniques actuellement commercialement disponibles. EXPOSÉ DE L'INVENTION Le but de la présente invention est de fournir un électrolyte liquide ionique qui réponde entre autres aux besoins énumérés plus haut. Le but de la présente invention est encore de fournir un électrolyte liquide qui ne présente pas les inconvénients, défauts, limitations et désavantages des électrolytes liquides de l'art antérieur et qui résolve les problèmes de l'art antérieur. Ce but, et d'autres encore sont atteints, conformément à l'invention, par un électrolyte liquide ionique comprenant au moins un liquide ionique de 12 formule C+A- où C+ représente un cation et A- représente un anion, et au moins un sel conducteur, caractérisé en ce qu'il comprend en outre un additif organique qui est le carbonate de vinyléthylène (� vinyl ethylene carbonate � ou � VEC� en anglais). L'électrolyte liquide ionique selon l'invention n'a jamais été décrit dans l'art antérieur. L'électrolyte liquide ionique selon l'invention se distingue fondamentalement des électrolytes ioniques liquides de l'art antérieur en ce qu'il comprend un additif organique spécifique qui est le carbonate de vinyléthylène (� VEC �). Le carbonate de vinyléthylène n'a jamais été ajouté à des liquides ioniques. Dans les documents [1] à [3] cités plus haut le carbonate de vinyléthylène n'est jamais cité parmi les additifs organiques qui sont ajoutés à des liquides ioniques. Le document [4] décrit l'addition de VEC à du carbonate de propylène, c'est-à-dire à un solvant organique classique, dans un électrolyte pour un accumulateur au lithium ion à électrode en graphite. L'addition d'un additif à un liquide ionique ne peut en aucune manière se déduire de l'addition de ce même additif à des solvants classiques du fait de la spécificité des liquides ioniques, et l'électrolyte de ce document présente tous les inconvénients des électrolytes organiques classiques. L'électrolyte liquide ionique selon l'invention lorsqu'il est mis en oeuvre dans un système 13 électrochimique n'affecte pas de manière négative la réaction électrochimique et son rendement. L'électrolyte liquide ionique selon l'invention, qui lorsqu'il est utilisé dans un accumulateur tel qu'un accumulateur rechargeable au lithium et plus particulièrement dans un accumulateur lithium ion à électrode négative en carbone graphite, permet d'obtenir d'excellentes performances notamment en matière de capacité restituée, récupérée, et de durée de vie. L'électrolyte liquide ionique selon l'invention, tout en présentant tous les avantages des électrolytes liquides ioniques notamment en termes de sécurité d'utilisation, de stabilité thermique, et de caractère non-inflammable n'en présente pas les inconvénients en ce qui concerne les performances insuffisantes de l'accumulateur, et assure un fonctionnement correct de celui-ci. De manière surprenante, il a été montré selon l'invention, que l'addition à un électrolyte liquide ionique comprenant un liquide ionique de l'additif spécifique VEC n'altérait en aucune manière la stabilité, notamment la stabilité thermique, de ce liquide ionique qui demeurait inchangée et très élevée. Par exemple, l'électrolyte selon l'invention a une stabilité thermique bien meilleure que celle de l'électrolyte du document [ 2 ] . L'électrolyte liquide ionique selon l'invention est compatible avec les électrodes négatives en carbone graphite, ce qui n'est le cas 14 d'aucun des électrolytes liquides ioniques actuellement commercialement disponibles. En particulier, l'additif spécifique selon l'invention permet d'obtenir une couche de passivation d'excellente qualité sur une électrode négative de graphite, alors que cette couche de passivation n'existe pas, ou est de bien moins bonne qualité sans cet additif. Les performances d'un système électrochimique, par exemple d'un accumulateur, utilisant l'électrolyte selon l'invention sont améliorées, en particulier en termes de capacité pratique lorsqu'on les compare aux performances d'un système électrochimique, par exemple d'un accumulateur, utilisant un électrolyte analogue mais sans cet additif. De même, il s'est avéré que les performances d'un système électrochimique, par exemple d'un accumulateur, utilisant l'électrolyte selon l'invention sont améliorées, en particulier en termes de capacité pratique lorsqu'on les compare aux performances d'un système électrochimique, par exemple d'un accumulateur, utilisant un électrolyte analogue mais avec l'additif VC. Les tests effectués avec celui- ci ne se sont pas, en effet, avérés satisfaisants. De même, les performances d'un système électrochimique, par exemple d'un accumulateur, utilisant l'électrolyte selon l'invention sont améliorées, en particulier en termes de capacité pratique lorsqu'on les compare aux performances d'un système électrochimique, par exemple d'un accumulateur, 15 utilisant un électrolyte organique classique tel qu'un électrolyte EC/PC/DMC (proportions en masse 1/1/3) avec du LiPF6 à 1 mol/L. Avantageusement le cation C+ du liquide ionique est choisi parmi les cations organiques. Ainsi, le cation C+ du liquide ionique peut être choisi parmi les cations hydroxonium, oxonium, ammonium, amidinium, phosphonium, uronium, thiouronium, guanidinium, sulfonium, phospholium, phosphorolium, Iodonium, carbonium ; les cations hétérocycliques tels que les cations pyridinium, quinolinium, isoquinolinium, imidazolium, pyrazolium, imidazolinium, triazolium, pyridazinium, pyrimidinium, pyrrolidinium, triazolium, oxazolium, pyrazinium, piperazinium, pipéridinium, pyrrolium, pyrizinium, indolium, quinoxalinium, thiomorpholinium, morpholinium, et indolinium ; et les formes tautomères de ceux-ci. Avantageusement, le cation C+ du liquide ionique est choisi parmi les imidazoliums non substitués ou substitués tels que les di-, tri-, tétra- et penta-alkyl imidazoliums, les ammoniums quaternaires, les pipéridiniums non substitués ou substitués tels que les dialkylpiperidiniums, les pyrrolidiniums non substitués ou substitués tels que les dialkylpyrrolidiniums, les pyrazoliums non substitués ou substitués tels que les dialkylpyrazoliums, les pyridiniums non substitués ou substitués tels que les alkylpyridiniums, les phosphoniums tels que les tétraalkylphosphoniums, les sulfoniums tels que les trialkylsulfoniums, et les formes tautomères de ceux-ci. 16 De préférence le cation C+ du liquide ionique est choisi parmi les pipéridiniums tels que les dialkylpipéridiniums ; les ammoniums quaternaires tels que les ammoniums quaternaires portant quatre groupes alkyles ; les imidazoliums tels que les imidazoliums di-, tri-, tétra-, et penta substitués comme les di-, tri-, tétra- et penta-alkyl, imidazoliums ; et les formes tautomères de ceux-ci. De préférence, le cation C+ du liquide ionique est choisi parmi le N, N-propylméthylpipéridinium, le 1-hexyl-3-méthylimidazolium, le 1-n-butyl-3-méthylimidazolium et le 1,2-diméthyl-3-nbutylimidazolium. L'anion A- du liquide ionique peut être choisi parmi les halogénures tels que Cl-, BF4-, B (CN) 4 , CH3BF3 , CH2CHBF3 , CF3BF3 , m-CnF2n+IBF3 où n est un entier tel que 1 n L'anion A- du liquide ionique est choisi de préférence parmi BF4 et TFSI-(N (SO2CF3) 2 ), le TFSI étant encore préféré. Un liquide ionique préféré comprend un cation C+ choisi parmi les pipéridiniums, les ammoniums quaternaires et les imidazoliums, associé à un anion choisi parmi BF4 et TFSI- (N (SO2CF3) 2 ). Avantageusement le liquide ionique est choisi parmi le PP13TFSI, ou N, N-propyl- méthylpipéridinium bis (trifuorométhanesulfonyl) imidure ; le HMITFSI ou (1-hexyl-3-méthylimidazolium) bis (trifluorométhanesulfonyl) imidure ; le DMBIFSI ou 17 (1,2-diméthyl-3-n-butylimidazolium) bis (trifuorométhanesulfonyl) imidure ; le BMITFSI ou (1-nbutyl-3-méthylimidazolium) bis (trifluorométhanesulfonyl) imidure ; et leurs mélanges. Avantageusement, le sel conducteur est choisi parmi les sels de lithium. Ainsi, le sel conducteur peut être choisi parmi le LiPF6 : hexafluorophosphate de lithium, le LiBF4 : tétrafluoroborate de lithium, le LiAsF6: hexafluoroarsenate de lithium, le LiC1O4 : perchlorate de lithium, le LiBOB : bis oxalatoborate de lithium, le LiFSI : bis (fluorosulfonyl) imidure de lithium, les sels de formule générale Li [N (SO2CnF2n+l) (SO2CmF2m+l) ] ) où n et m identiques ou différents sont des entiers naturels compris entre 1 et 10 tels que le LiTFSI : bis (trifluorométhylsulfonyl) imidure de lithium ou LiN (CF3SO2) 2, ou le LiBeti : bis (perfluoroéthylsulfonyl) imidure de lithium, le LiODBF, le LiB (C6H5) , le LiCF3SO3r le LiC (CF3SO2) 3 (LiTFSM) , et leurs mélanges. De préférence, le sel conducteur est choisi parmi LiTFSI, LiPF6, LiFSI, LiBF4, et leurs mélanges. L'électrolyte peut comprendre généralement de 0,1 à 10 mol/L de sel conducteur. L'électrolyte comprend généralement de 1 à 10 %, de préférence de 2 à 5% en volume, d'additif VEC par rapport au volume du liquide ionique. Avantageusement, l'électrolyte peut n'être constitué que par le ou les électrolyte(s) ionique(s), le ou les sel(s) conducteur(s) et l'additif organique. 18 Un premier électrolyte préféré selon l'invention comprend 1,6 mol/1 de LiTFSI dans le solvant liquide ionique PP13TFSI, et de 1 à 10% en volume, de préférence 5% en volume de VEC. Un deuxième électrolyte préféré selon l'invention comprend 1,6 mol/1 de LiTFSI dans le solvant liquide ionique HMITFSI, et de 1 à 10% en volume, de préférence 5% en volume de VEC. Un troisième électrolyte préféré selon l'invention comprend 1,6 mol/1 de LiTFSI dans le solvant liquide ionique DMBITFSI, et de 1 à 10% en volume, de préférence 5% en volume de VEC. Un quatrième électrolyte préféré selon l'invention comprend 1,6 mol/1 de LiTFSI dans le solvant liquide ionique BMITFSI, et de 1 à 10% en volume, de préférence 5% en volume de VEC. L'invention concerne en outre un système électrochimique comprenant un électrolyte tel que défini ci-dessus. L'invention a également trait à un accumulateur électrochimique rechargeable, en particulier un accumulateur au lithium ion comprenant un électrolyte tel que défini ci-dessus, une électrode positive, et une électrode négative. De préférence, l'électrode négative de cet accumulateur au lithium est une électrode en carbone graphite et l'électrode positive est une électrode en LIFePO4. En effet la mise en oeuvre de l'électrolyte selon l'invention est particulièrement avantageuse avec une telle électrode négative avec laquelle il est 19 totalement compatible et assure d'excellentes performances. L'accumulateur selon l'invention peut être une pile bouton. L'invention va maintenant être décrite de manière plus précise dans la description qui suit, donnée à titre illustratif et non limitatif, en référence aux dessins joints dans lesquels : - La Figure 1 est une vue schématique en coupe verticale d'un accumulateur sous forme de pile bouton comprenant un électrolyte, par exemple un électrolyte à tester, selon l'invention, tel que l'électrolyte préparé dans l'Exemple 1. ou dans l'Exemple 2, ou bien un électrolyte comparatif. - La Figure 2 est un graphique qui compare les performances en cyclage pour un électrolyte selon l'invention PP13TFSI + 1,6 M LiTFSI avec respectivement 5% d'additif VEC (courbe 1 : charge ; courbe 2 : décharge), 20 % d'additif VEC (courbe 3 : charge ; courbe 4 : décharge) ; pour un électrolyte comparatif PP13TFSI + 1,6 M LiTFSI sans additif organique (courbe 5 : charge ; courbe 6 : décharge) ; et pour un électrolyte organique "ORG" (courbe 7 : charge ; courbe 8 : décharge). En abscisse est porté le nombre de cycles et en ordonnée est porté le pourcentage de capacité théorique. - La Figure 3 est un graphique qui compare les performances en cyclage pour un électrolyte selon l'invention PP13TFSI + 1,6 M LiTFSI avec respectivement 2% d'additif VEC (courbe 1), 5% d'additif VEC (courbe 2), et 10% d'additif VEC (courbe 20 3), et pour un électrolyte comparatif PP13TFSI + 1,6 M LiTFSI sans additif organique (courbe 4). En abscisse est porté le nombre de cycles et en ordonnée est porté le pourcentage de capacité pratique. - La Figure 4 est un graphique qui compare les performances en cyclage pour un électrolyte selon l'invention HMITFSI+1,6 M LiTFSI avec respectivement 2% d'additif VEC (courbe 1), et 5% d'additif VEC (courbe 2) ; pour un électrolyte comparatif HMITFSI + 1,6 M LiTFSI sans additif organique (courbe 3) ; et pour un électrolyte organique "ORG" (courbe 4). En abscisse est porté le nombre de cycles et en ordonnée est porté le pourcentage de capacité pratique. - La Figure 5 est un graphique qui compare les performances en cyclage pour un électrolyte selon l'invention PP13TFSI+1,6 M LiTFSI avec 5% d'additif VEC (courbe 1) ; pour un électrolyte selon l'invention HMITFSI + 1,6 M LiTFSI avec 5% d'additif VEC (courbe 2) ; et pour un électrolyte organique "ORG" (courbe 3). En abscisse est porté le nombre de cycles et en ordonnée est porté le pourcentage de capacité pratique. Cette description se réfère généralement plus particulièrement à un mode de réalisation dans lequel l'électrolyte liquide est l'électrolyte liquide d'un accumulateur rechargeable au lithium, et plus particulièrement d'un accumulateur lithium ion dans lequel l'électrode négative est une électrode en carbone graphite et l'électrode positive est de préférence une électrode en LIFePO4 car la mise en 21 oeuvre de l'électrolyte selon l'invention s'est avérée particulièrement avantageuse dans ce type d'accumulateur. Mais il est bien évident que la description qui suit pourra facilement être étendue, le cas échéant, à tout électrolyte liquide pouvant être mis en oeuvre dans tout dispositif ou système électrochimique. L'électrolyte liquide ionique selon l'invention comprend au moins un liquide ionique, jouant le rôle de solvant, de formule C+A- où C+ représente un cation et A- représente un anion, au moins un sel conducteur, et en outre au moins un additif qui est le carbonate de vinyléthylène. Par au moins un liquide ionique on entend que l'électrolyte selon l'invention peut comprendre un seul liquide ionique ou qu'il peut comprendre plusieurs de ces liquides ioniques qui peuvent différer par exemple par la nature du cation et/ou de l'anion les constituant. De même, par au moins un sel conducteur, on entend que l'électrolyte selon l'invention peut comprendre un seul ou plusieurs sel(s) conducteur(s). Le liquide ionique de l'électrolyte selon l'invention joue le rôle de solvant pour le sel conducteur. Par � liquide � on entend généralement que le solvant liquide ionique est liquide dans une plage de température de 0 à 200°C, et qu'il est notamment liquide au voisinage de la température ambiante à savoir de 15 à 30°C, de préférence de 20 à 25°C. Le liquide ionique de l'électrolyte ionique selon l'invention est généralement thermiquement stable 22 jusqu'à une température pouvant atteindre 450°C par exemple. Il a été constaté de manière surprenante que l'électrolyte liquide ionique selon l'invention était également thermiquement stable jusqu'à des températures aussi élevées, ce qui signifie que l'addition de l'additif organique n'altère pas la stabilité thermique de l'électrolyte liquide ionique qui a globalement une stabilité thermique comparable à celle, élevée, du solvant ionique. Par exemple alors que le VEC seul se dégrade à 230°C, des analyses de thermogravimétrie réalisées sur l'électrolyte liquide ionique avec l'additif spécifique VEC selon l'invention ont montré que cet électrolyte était stable jusqu'à 450°C. Il n'existe aucune limitation quant au choix pour le cation C+ du liquide ionique. De préférence, le cation C+ est choisi parmi les cations organiques, notamment les cations organiques � volumineux �, c'est-à-dire les cations comportant des groupes connus de l'homme du métier en chimie organique pour présenter un encombrement stérique important. Ainsi, le cation C+ du liquide ionique peut être choisi parmi les cations hydroxonium, oxonium, ammonium, amidinium, phosphonium, uronium, thiouronium, guanidinium, sulfonium, phospholium, phosphorolium, Iodonium, carbonium ; les cations hétérocycliques, et les formes tautomères de ces cations. Par cations hétérocycliques on entend des cations issus d'hétérocycles c'est-à-dire des cycles 23 comprenant un ou plusieurs hétéroatome(s) choisi(s) généralement parmi, N, 0, P, et S. Ces hétérocycles peuvent être saturés, insaturés, ou aromatiques, et ils peuvent en outre être condensés avec un ou plusieurs autres hétérocycle(s) et/ou un ou plusieurs autres cycle (s) carboné (s) saturé(s), insaturé(s) ou aromatique(s). En d'autres termes ces hétérocycles peuvent être monocycliques ou polycycliques. Ces hétérocycles peuvent en outre être substitués par un ou plusieurs substituant(s), identiques ou différents, choisi(s) de préférence parmi les groupes alkyle linéaires ou ramifiés de 1 à 20 atomes de carbone tels que les groupes méthyle, éthyle, n-propyle, i-propyle, n-butyle, i-butyle, et t-butyle; les groupes cycloalkyle de 3 à 7C ; les groupes alcényles linéaires ou ramifiés de 1 à 20 atomes de carbone ; les groupes alcynyles linéaires ou ramifiés de 1 à 20 atomes de carbone ; les groupes aryle de 6 à 10 atomes de carbone tels que le groupe phényle ; les groupes alkyl (1 à 20 C) - aryle (6 à 10 C) tels que le groupe benzyle. Les cations hétérocycliques pourront être choisis parmi les cations pyridinium, quinolinium, isoquinolinium, imidazolium, pyrazolium, imidazolinium, triazolium, pyridazinium, pyrimidinium, pyrrolidinium, triazolium, oxazolium, pyrazinium, piperazinium, pipéridinium, pyrrolium, pyrizinium, indolium, quinoxalinium, thiomorpholinium, morpholinium, et indolinium. 5 10 24 Ces cations pouvant être éventuellement substitués comme défini ci-dessus. Les cations hétérocycliques incluent aussi les formes tautomères de ceux-ci. On donne ci-dessous des exemples de cations hétérocycliques qui peuvent constituer le cation C+ du solvant liquide ionique de l'électrolyte selon l'invention . h-niciazolium 1 H-Pyrazniium 3H-Pyrazoiiunl 4H-Pyra.zolium 1 -Pyrazci inium 2-Pyrazalinium 3-Pyrazolinium 2,313iirydra-lmidazolinïum 4,5-Dihydro-Imida2olinium R2 R2 R2 R" Rz R~ Fi3 \ Fi' ,,N R2 EV N f 1 Fia 1+ Ri R1 + R1 2,5-�ihydra-tmidazoiïriium Pyrrolidinium 1,2,4-Triazoiium 1,2,4-Triazolium R3 R2 1\~- Ri R3 R2 Fia R Rz Ra fia Rz R3 .Fia pi R4 f2 RI ,2,3-Triazoiium 1,2,3-Triazalium 25 Pyridinium Pyridazinium Pyrimidinium R2 Rt Re\ / NùN 4. V' N Piper nium Qxazo ur [ndnlium Quinodiniun incquinol.iniUm Qufno]Ciilnium Fr Fe sa [ndognisi n Dans ces formules les groupes R1, R2, R3 et R4, indépendamment les uns des autres, représentent un atome d'hydrogène ou un substituant choisi de préférence parmi les groupes déjà énumérés plus haut, notamment les groupes alkyle linéaires ou ramifiés de 1 à 20 C. 26 La diversité des liquides ioniques est telle qu'il est possible de préparer un grand nombre d'électrolytes. Cependant, des familles de liquides ioniques sont plus intéressantes, notamment pour les applications plus particulièrement visées dans la présente. Ces familles de liquides ioniques sont définies par le type de cation C+ mis en oeuvre. Ainsi, de préférence, le cation C+ du liquide ionique de l'électrolyte selon l'invention sera choisi parmi les imidazoliums non substitués ou substitués tels que les di-, tri-, tétra- et pentaalkyl imidazoliums, les ammoniums quaternaires, les pipéridiniums non substitués ou substitués tels que les dialkylpipéridiniums, les pyrrolidiniums non substitués ou substitués tels que les dialkylpyrrolidiniums, les pyrazoliums non substitués ou substitués, les dialkylpyrazoliums, les pyridiniums non substitués ou substitués tels que les alkylpyridiniums, les phosphoniums les tétraalkylphosphoniums, et les sulfoniums tels que les trialkylsulfoniums. De préférence le cation C+ du liquide ionique est choisi parmi les pipéridiniums tels que les dialkylpipéridiniums, les ammoniums quaternaires tels que les ammoniums quaternaires portant quatre groupes alkyles, et les imidazoliums tels que les imidazoliums di-, tri-, tetra-, et penta substitués comme les di-, tri-, tétra- et penta-alkyl, imidazoliums. Comme on l'a déjà précisé plus haut, les groupes alkyle ont de 1 à 20 C et peuvent être linéaires ou ramifiés. 27 Dans la présente lorsqu'une substitution par plusieurs groupes alkyle est mentionnée (� dialkyl �, � trialkyl � etc....) ces groupes alkyle peuvent être identiques ou différents. Parmi ces cations les dialkylpipéridinium, les ammoniums quaternaires portant quatre groupes alkyles, et les di-, tri-, tétra- et penta-alkyl, imidazoliums sont particulièrement préférés. Toutefois, en ce qui concerne les cations imidazolium, les imidazolium di- et tri- substitués présentent de meilleures propriétés physico-chimiques et électrochimiques et sont donc encore plus préférés. Ces cations préférés ont été sélectionnés car le cation imidazolium possède les conductivités ioniques les plus grandes ainsi que la plus faible viscosité. Le cation pipéridinium montre lui une très grande stabilité électrochimique et des grandeurs de conductivité ionique et de viscosité moyenne. Enfin, Les ammoniums quaternaires sont très stables électrochimiquement mais présentent des conductivités ioniques très faibles. Les cations préférés entre tous sont choisis parmi le N, N-propyl-méthylpipéridinium, le 1-hexyl-3-méthylimidazolium, le 1-n-butyl-3- méthylimidazolium et le 1,2 diméthyl-3-nbutylimidazolium car il s'est avéré qu'avec ces trois cations spécifiques choisis parmi un très grand nombre de cations possibles d'excellentes propriétés, et des performances étonnamment améliorées étaient obtenues. Ces cations présentent notamment l'avantage d'être 28 inertes vis-à-vis du matériau d'électrode positive LiFePO4. De même, Il n'existe aucune limitation quant au choix pour l'anion A- du liquide ionique. De préférence le cation A- du liquide ionique est choisi parmi les halogénures tels que Cl-, BF4 , B (CN) 4 , CH3BF3 , CH2CHBF3 , CF3BF3 , m-CnF2n+1BF3 (où n est un entier tel que 1(n(10), PF6-, CF3CO2-, CF3SO3-, N (SO2CF3) 2-, N (COCF3) (SOCF3) -, N (CN) 2-, C (CN) 3-, SCN-, SeCN-, CuC12-,et AlC14-. Des anions particulièrement préférés sont les anions BF4-et TFSI- (N (SO2CF3) 2-) . Ces anions permettent en effet d'augmenter la conductivité ionique et de diminuer la viscosité. De plus l'anion TFSI- est légèrement plus stable à haut potentiel. Il est bien évident que d'autres anions peuvent toutefois être choisis. Un liquide ionique particulièrement préféré pour l'électrolyte liquide ionique selon l'invention comprend en tant qu'anion un anion BF4- ou TFSI- (N (SO2CF3) 2 ) et en tant que cation un cation pipéridinium, ammonium quaternaire ou imidazolium. L'association d'un tel anion et d'un tel cation communique à l'électrolyte liquide ionique des propriétés extrêmement avantageuses. Avantageusement, le liquide ionique est choisi parmi le PP13TFSI, ou N, N-propyl- méthylpipéridinium bis (trifuorométhanesulfonyl) imidure ; le HMITFSI ou (1-hexyl-3-méthylimidazolium) bis (trifuorométhanesulfonyl) imidure ; le DMBIFSI ou (1,2-diméthyl-3-n-butylimidazolium) bis 5 29 (trifuorométhanesulfonyl) imidure ; le BMITFSI ou (1-n-butyl-3-méthylimidazolium) bis (trifuoro- méthanesulfonyl) imidure ; et leurs mélanges. Le PP13TFSI répond à la formule suivante : nCHI. TFSI Ces liquides ioniques qui comprennent l'association d'un cation spécifique et d'un anion 10 spécifique présentent des propriétés étonnamment avantageuses, et notamment une meilleure stabilité du cation en réduction. Il n'existe aucune limitation quant au choix du sel conducteur de l'électrolyte liquide 15 ionique selon l'invention. Le sel conducteur est de préférence un sel de lithium, notamment dans le cas où l'électrolyte liquide ionique selon l'invention est l'électrolyte d'un accumulateur rechargeable au lithium ou au 20 lithium-ion. Ce sel de lithium peut être choisi parmi le LiPF6 : hexafluorophosphate de lithium, le LiBF4 : tétrafluoroborate de lithium, le LiAsF6: hexafluoroarsenate de lithium, le LiC1O4 : perchlorate 25 de lithium, le LiBOB : bis oxalatoborate de lithium, le LiFSI : bis (fluorosulfonyl) imidure de lithium, les 30 sels de formule générale Li [N (SO2CnF2n+l) (SO2CmF2m+l) où n et m identiques ou différents sont des entiers naturels compris entre 1 et 10, tels que le LiTFSI : bis (trifluorométhylsulfonyl) imidure de lithium ou LiN (CF3SO2) 2, ou le LiBeti : bis (perfluoroéthylsulfonyl) imidure de lithium, le LiODBF, le LiB (C6H5) , le LiCF3SO3r le LiC (CF3SO2) 3 (LiTFSM) , et leurs mélanges. Les sels de lithium à ajouter dans les liquides ioniques sont préférentiellement, dans l'ordre : LiTFSI, LiPF6, LiFSI, LiBF4. En effet, les meilleures conductivités ioniques sont obtenues pour ces sels, et de plus avec LiTFSI la viscosité est la plus faible. La concentration totale du ou des sels conducteur(s) dans les liquides ioniques peut être comprise entre 0,1 mol/1 par litre de solvant liquide ionique jusqu'à leur limite de solubilité dans le solvant liquide ionique choisi, de préférence elle est de 0,1 à 10 mol/1. L'additif organique spécifique peut être considéré comme le constituant essentiel, fondamental de l'électrolyte selon l'invention car c'est le constituant qui différencie l'électrolyte selon l'invention des électrolytes de l'art antérieur et c'est cet additif qui est à l'origine des propriétés surprenantes et avantageuses de l'électrolyte selon l'invention notamment en termes de capacité récupérée. Conformément à l'invention cet additif organique est le carbonate de vinyléthylène ou 4-vinyl-1, 3-dioxolane-2- one qui répond à la formule suivante : 31 Formule du VEC : H2C L'électrolyte selon l'invention comprend généralement de 1 à 10 %, de préférence de 2 à 5% en volume, d'additif par rapport au volume de liquide ionique. Une amélioration des performances est obtenue dans la plage de 1 à 10% précitée, et ce même avec l'addition d'un faible pourcentage d'additif, tel que 1% en volume, toutefois les meilleures performances sont obtenues dans la plage étroite de 2 à 5% en volume et le pourcentage optimal est de 5% en volume pour lequel les meilleures performances et améliorations sont obtenues. L'électrolyte selon l'invention peut ne contenir que le ou les liquide(s) ionique(s), que le ou les sel(s) conducteur(s) et que l'additif organique, en d'autres termes l'électrolyte selon l'invention peut être constitué par le ou les liquide(s) ionique(s), le ou les sel(s) conducteur(s) et l'additif organique. Un premier électrolyte préféré selon l'invention comprend 1,6 mol/1 de LiTFSI dans le solvant liquide ionique PP13TFSI, et de 1 à 10% en volume, de préférence 5% en volume de VEC. Un deuxième électrolyte préféré selon l'invention comprend 1,6 mol/1 de LiTFSI dans le 32 solvant liquide ionique HMITFSI, et de 1 à 10% en volume, de préférence 5% en volume de VEC. Un troisième électrolyte préféré selon l'invention comprend 1,6 mol/1 de LiTFSI dans le solvant liquide ionique DMBITFSI, et de 1 à 10% en volume, de préférence 5% en volume de VEC. Un quatrième électrolyte préféré selon l'invention comprend 1,6 mol/1 de LiTFSI dans le solvant liquide ionique BMITFSI, et de 1 à 10% en volume, de préférence 5% en volume de VEC. Il s'est avéré de manière étonnante que chacun de ces quatre électrolytes présentait un ensemble de propriétés remarquables. Rien ne pouvait laisser prévoir qu'en choisissant un solvant liquide ionique particulier parmi tous les solvants liquides ioniques existant, un sel conducteur particulier parmi tous les sels conducteurs connus, en utilisant comme additif organique spécifiquement le VEC, et en outre en sélectionnant des proportions spécifiques pour chacun de ces composants, il serait possible d'obtenir une telle combinaison de propriétés. Chacun de ces quatre électrolytes résulte au moins d'une triple voire sextuple sélection. Chacun de ces quatre électrolytes présente des performances remarquables dans les accumulateurs au lithium notamment en matière de capacité et de capacité pratique récupérée, ces performances sont supérieures à celles d'un électrolyte organique par exemple de 15 à 30%. 33 Ces performances sont également, de manière étonnante, supérieures à celles de l'électrolyte liquide ionique sans additif. Ces quatre électrolytes sont stables jusqu'à de très hautes températures par exemple jusqu'à 450°C, ils ne sont pas inflammables au-dessus de 50°C et ils peuvent fonctionner sans problème à de telles températures, en effet tous leurs constituants sont compatibles pour une mise en oeuvre à ces températures. L'électrolyte liquide ionique décrit plus haut peut être utilisé dans tout système électrochimique mettant en oeuvre un électrolyte. Ce système électrochimique peut être notamment un accumulateur électrochimique rechargeable à électrolyte non aqueux tel qu'un accumulateur ou une batterie au lithium, qui outre l'électrolyte liquide ionique tel que défini plus haut comprend une électrode positive et une électrode négative. Les électrodes comprennent un liant qui est généralement un polymère organique, une matière électrochimiquement active d'électrode positive ou négative, éventuellement un ou des additif(s) conducteur(s) électronique(s), et un collecteur de courant. Dans l'électrode positive la matière électrochimiquement active peut être choisie parmi les composés déjà cités plus haut dans la présente description; et parmi LiCoO2 ; les composés dérivés de LiCoO2 obtenus par substitution de préférence par Al, Ti, Mg, Ni et Mn, par exemple LiAlXNiyCo (1_X_y) 02 ou x L'additif conducteur électronique éventuel peut être choisi parmi les particules métalliques telles que les particules d'Ag, le graphite, le noir de carbone, les fibres de carbone, les nanofils de carbone, les nanotubes de carbone et les polymères conducteurs électroniques, et leurs mélanges. 35 Il s'est avéré que l'électrolyte liquide ionique selon l'invention convenait particulièrement bien à une mise en oeuvre dans un accumulateur lithium ion dans lequel l'électrode négative est une électrode en carbone graphite et l'électrode positive est de préférence une électrode en LIFePO4. En effet, de manière surprenante, l'ajout à un électrolyte liquide ionique conformément à l'invention d'un additif organique spécifique permet pour la première fois l'utilisation d'un électrolyte liquide ionique, constitué essentiellement d'un solvant ionique avec une telle électrode négative en carbone graphite, tout en obtenant un accumulateur avec d'excellentes performances et une longue durée de vie. Il était auparavant considéré qu'il était impossible d'utiliser un électrolyte liquide ionique avec une électrode en carbone graphite, et à cet égard l'invention va à l'encontre d'un préjugé largement répandu dans ce domaine technique et triomphe de ce préjugé. Ces effets particulièrement surprenants et avantageux liés à la mise en oeuvre dans l'électrolyte liquide ionique selon l'invention d'un additif spécifique peuvent être expliqués par le fait que l'additif agit sur la surface de l'électrode de graphite en y déposant une couche de passivation stable, faiblement résistive et homogène. Les collecteurs de courant sont généralement en cuivre pour l'électrode négative, ou en aluminium pour l'électrode positive. L'accumulateur peut avoir notamment la forme d'une pile bouton. 36 Les différents éléments d'une pile bouton, en acier inoxydable 316L, sont décrits sur la figure 1. Ces éléments sont les suivants : - les parties supérieure (5) et inférieure (6) du boîtier en inox, û le joint en polypropylène (8), les cales en inox (4), qui servent à la fois éventuellement à la découpe du lithium métal puis, plus tard, à assurer le bon contact des collecteurs de courant avec les parties externes de la pile, un ressort (7), qui assure le contact entre tous les éléments, un séparateur microporeux (2), des électrodes (1) (3). L'invention va maintenant être décrite en référence aux exemples suivants, donnés à titre illustratif et non limitatif. Exemple 1 : On prépare des électrolytes conformes à l'invention comprenant un liquide ionique, un sel de lithium et un additif organique. o le liquide ionique est le PP13TFSI, ou N, N propyl-méthylpipéridinium bis (trifuorométhanesulfonyl) imidure ; o le sel de lithium est le LiTFSI ; o l'additif organique est le carbonate de vinyléthylène. Les électrolytes sont formulés en dissolvant 1,6 mol/1 de LiPF6 dans le solvant liquide ionique, puis en ajoutant respectivement 2%, 5%, 10% et 37 20% en volume d'additif organique : il s'agit de 2 %, 5 %, 10 % ou 20 % par rapport au volume de liquide ionique ajouté à la poudre de sel de lithium. Exemple 2 : On prépare des électrolytes conformes à l'invention comprenant un liquide ionique, un sel de lithium et un additif organique. o le liquide ionique est le HMITFSI ou 1-10 hexyl-3-méthylimidazolium bis (trifuorométhanesulfonyl) imidure. o le sel de lithium est le LiTFSI, ou hexafluorophosphate de lithium. o l'additif organique est le carbonate 15 de vinyléthylène (� vinyl ethylene carbonate � ou � VEC � en anglais). L'électrolyte est formulé en dissolvant 1,6 mol/1 de LiTFSI dans le solvant liquide ionique puis en ajoutant respectivement 2 et 5 % en masse 20 d'additif organique. Les électrolytes préparés ci-dessus dans les Exemples 1 et 2 ont ensuite été testés en cellule format pile bouton. On a également testé en cellule format pile 25 bouton un premier électrolyte comparatif qui est un électrolyte organique classique "ORG" qui contient du EC (éthylène carbonate), du PC (Propylène carbonate) et du DMC (Diméthyl carbonate) dans les proportions massiques de 1/1/3 respectivement. Dans ces solvants, 30 on ajoute ensuite 1 mol/L de LiPF6. Et à l'ensemble 38 constitué par les solvants organiques et le sel de lithium, on ajoute 2 % en masse de VC. On a aussi testé de la même manière en format pile bouton, un deuxième et un troisième électrolyte comparatifs qui sont des électrolytes identiques à ceux des exemples 1 et 2 mais sans additif. IL s'agit des électrolytes PP13TFSI + 1,6 M LiTFSI ou HMITFSI + 1,6 M LiTFSI. Chaque pile bouton est montée en respectant scrupuleusement le même protocole. Sont ainsi empilés à partir du fond du boîtier de la pile comme cela est montré sur la figure 1 : une électrode négative (1) 0 14 mm, il s'agit pour ces tests d'une électrode dont la matière active est du Carbone graphite dans laquelle s'insère le lithium au cours du fonctionnement de l'accumulateur, mais on pourrait utiliser toute autre matière active d'électrode négative choisie notamment parmi les matières actives classiques utilisées dans la technique pour une électrode négative en milieu non aqueux, l'électrode est en outre constituée par un liant polymère et par des conducteurs électroniques ; - 200 pl d'électrolyte tel que préparé dans l'exemple 1 ou dans l'exemple 2 ; un séparateur qui est une membrane microporeuse en polyoléfine, plus précisément une membrane microporeuse en polypropylène Celgard� (2) 0 16,5 mm ; une électrode positive dont la matière active est du Li FePO4 mais on pourrait utiliser tout autre type de matière active d'électrode positive 39 choisie notamment parmi les matières actives classiques utilisées dans la technique pour une électrode positive en milieu non aqueux ; - un disque ou cale en inox (4), un couvercle en inox (5) et un fond en inox (6) ; - un ressort en inox (7) et un joint en polypropylène (8). Le boîtier en inox est alors fermé à l'aide d'une sertisseuse, le rendant parfaitement étanche à l'air. Pour vérifier si les piles sont opérationnelles, celles-ci sont contrôlées par la mesure de la tension à l'abandon. Du fait de la forte réactivité du lithium et de ses sels à l'oxygène et à l'eau, la mise en pile bouton se fait en boîte à gants. Celle-ci est maintenue en légère surpression sous atmosphère d'argon anhydre. Des capteurs permettent de surveiller continuellement la concentration en oxygène et en eau. Typiquement, ces concentrations doivent rester inférieures à la ppm. Les électrolytes préparés dans les exemples 1 et 2 et les électrolytes comparatifs montés dans les piles boutons conformément à la procédure décrite ci-dessus subissent des cyclages, c'est-à-dire des charges et des décharges à différents régimes à courant constant pendant un nombre déterminé de cycles, pour évaluer la capacité pratique de la pile. Par exemple une batterie qui charge en régime C/20 est une batterie à laquelle on impose un courant constant pendant 20 heures dans le but de récupérer toute sa capacité C. La valeur du courant est 40 égale à la capacité C divisée par le nombre d'heures de charge, à savoir dans ce cas 20 heures. Un premier protocole de test est donc réalisé selon le cyclage suivant avec au total trois cents cycles (Figure 3) . - 15 cycles de charge-décharge C/20 (charge en 20 heures, décharge en 20 heures), 55 cycles de charge et décharge à C/10, 50 cycles de charge-décharge à C/5, 50 cycles de charge-décharge à C/2, 50 cycles à c, 80 cycles à 2C (charge en 30 minutes). Un second protocole de test est réalisé selon le cyclage suivant avec au total 90 cycles (Figure 4) . 15 cycles à C/20, 15 cycles à C/10, 15 cycles à C/5, 15 cycles à C/2, 15 cycles à c, 15 cycles à 2C. Sur la Figure 2, toutes les courbes ont pour origine 10 cycles à C/20 ; 10 cycles à C/10 ; 10 cycles à C/5 ; 10 cycles à C/2 ; 10 cycles à c sauf pour "ORG" dont la courbe est identique à celle de la Figure 4 en termes de cyclage. Pour la Figure 5, on utilise 15 cycles à C/20 puis 55 cycles à C/10. La température de test est de 60°C. 41 Les résultats de ces tests et cyclages sont donnés sur les figures 2 à 5. La figure 2 montre que l'ajout d'un additif selon l'invention améliore les performances des piles boutons vis-à-vis des piles avec des électrolytes liquides ioniques sans additif selon l'invention. La figure 3 montre un gain de 80% en capacité pour un électrolyte selon l'invention comprenant 5% de VEC en volume par rapport à un électrolyte sans additif, et une récupération de 98% (avec 5% de VEC) de la capacité pratique au lieu de 20% pour l'électrolyte sans additif. De plus, cette figure montre que 5 % d'additif est le pourcentage optimal. La figure 4 montre que les électrolytes liquides ioniques avec additif selon l'invention sont plus performants que l'électrolyte organique classique "ORG" à 60°C. La figure 5 montre que les électrolytes selon l'invention PP13TFSI + 1,6 M LiTFSI et 5% en volume de VEC et HMITFSI + 1,6 M LiTFSI et 5% en volume de VEC ont de meilleures performances que l'électrolyte organique à 60°C et offrent un gain de performance de 15 à 30% par rapport aux performances des électrolytes organiques. RÉFÉRENCES [1] M. HOLZAPFEL et al., Chem. Commun., 2004, 2098 - 2099 [2] T. SATO et al., Journal of Power Sources, 138 (2004) 253 - 261 [3] WO-A2-2005/117175 [4] Y. Hu et al., Electrochemistry Communications, 6 (2004), 126 - 131 REVENDICATIONS1. Électrolyte liquide ionique comprenant au moins un liquide ionique de formule C+A- où C+ représente un cation et A- représente un anion, et au moins un sel conducteur, caractérisé en ce qu'il comprend en outre un additif organique qui est le carbonate de vinyléthylène (� vinyl ethylene carbonate � ou � VEC � en anglais). 2. Électrolyte selon la revendication 1, dans lequel le cation C+ du liquide ionique est choisi parmi les cations organiques. 3. Électrolyte selon la revendication 1, dans lequel le cation C+ du liquide ionique est choisi parmi les cations hydroxonium, oxonium, ammonium, amidinium, phosphonium, uronium, thiouronium, guanidinium, sulfonium, phospholium, phosphorolium, iodonium, carbonium ; et les cations hétérocycliques tels que les cations pyridinium, quinolinium, isoquinolinium, imidazolium, pyrazolium, imidazolinium, triazolium, pyridazinium, pyrimidinium, pyrrolidinium, triazolium, oxazolium, pyrazinium, piperazinium, pipéridinium, pyrrolium, pyrizinium, indolium, quinoxalinium, thiomorpholinium, morpholinium, et indolinium ; et les formes tautomères de ceux-ci. 4. Électrolyte selon la revendication 3 dans lequel le cation C+ du liquide ionique est choisi parmi les imidazoliums non substitués ou substitués 44 tels que les di-, tri-, tétra- et penta-alkyl imidazoliums, les ammoniums quaternaires, les pipéridiniums non substitués ou substitués tels que les dialkylpiperidiniums, les pyrrolidiniums non substitués ou substitués tels que les dialkylpyrrolidiniums, les pyrazoliums non substitués ou substitués tels que les dialkylpyrazoliums, les pyridiniums non substitués ou substitués tels que les alkylpyridiniums, les phosphoniums tels que les tétraalkylphosphoniums, les sulfoniums tels que les trialkylsulfoniums ; et les formes tautomères de ceux-ci. 5. Électrolyte selon la revendication 3, dans lequel le cation C+ du liquide ionique est choisi parmi les pipéridiniums tels que les dialkylpipéridiniums ; les ammoniums quaternaires tels que les ammoniums quaternaires portant quatre groupes alkyles ; les imidazoliums tels que les imidazoliums di-, tri-, tétra-, et penta substitués comme les di-, tri-, tétra- et penta-alkylimidazoliums ; et les formes tautomères de ceux-ci. 6. Electrolyte selon la revendication 5, dans lequel le cation C+ du liquide uionique est choisi parmi le N, N-propyl-méthylpipéridinium, le 1-hexyl-3-méthylimidazolium, le 1,2 diméthyl-3-nbutylimidazolium, et le 1-n-butyl-3-méthylimidazolium. 7. Électrolyte selon l'une quelconque des 30 revendications précédentes dans lequel l'anion A- du liquide ionique est choisi parmi les halogénures tels 45 que Cl-, BF4 , B (CN) 4 , CH3BF3 , CH2CHBF3 , CF3BF3 , m- CnF2n+1BF3 où n est un entier tel que 1 n 8. Electrolyte selon la revendication 7 dans lequel l'anion A- du liquide ionique est choisi parmi le BF4-et le bis (trifluorométhanesulfonyl) imidure TFSI (N (SO2CF3) 2 ) . 10 9. Électrolyte selon l'une quelconque des revendications précédentes dans lequel le liquide ionique comprend un cation C+ choisi parmi les pipéridiniums, les ammoniums quaternaires et les 15 imidazoliums, associé à un anion A- choisi parmi le BF4- et le bis(trifluorométhanesulfonyl) imidure TFSI (N (SO2CF3) 2 ) . 10. Électrolyte selon la revendication 9 20 dans lequel le liquide ionique est choisi parmi le PP13TFSI, ou N, N-propyl-méthylpipéridinium bis (trifuorométhanesulfonyl) imidure ; le HMITFSI ou (1- hexyl-3-méthylimidazolium) bis (trifuorométhanesulfonyl) imidure ; le DMBIFSI ou (1,2- 25 diméthyl-3-n-butylimidazolium) bis (trifuorométhanesulfonyl) imidure ; le BMITFSI ou (1-nbutyl-3-méthylimidazolinium) bis (trifluorométhanesulfonyl) imidure ; et leurs mélanges.5 46 11. Électrolyte selon l'une quelconque des revendications précédentes dans lequel le sel conducteur est choisi parmi les sels de lithium. 12. Électrolyte selon la revendication 11 dans lequel le sel conducteur est choisi parmi le LiPF6 : hexafluorophosphate de lithium, le LiBF4 : tétrafluoroborate de lithium, le LiAsF6: hexafluoroarsenate de lithium, le LiC1O4 : perchlorate de lithium, le LiBOB : bis oxalatoborate de lithium, le LiFSI : bis (fluorosulfonyl) imidure de lithium, les sels de formule générale Li [N (SO2CnF2nil) (SO2CmF2mil) ] ) où n et m identiques ou différents sont des entiers naturels compris entre 1 et 10, tels que le LiTFSI : bis (trifluorométhylsulfonyl) imidure de lithium ou LiN (CF3SO2) 2, ou le LiBeti : bis (perfluoroéthylsulfonyl) imidure de lithium, le LiODBF, le LiB (C6H5) , le LiCF3SO3r le LiC (CF3SO2) 3 (LiTFSM) , et leurs mélanges. 13. Électrolyte selon la revendication 12 dans lequel le sel conducteur est le LiTFSI. 14. Électrolyte selon l'une quelconque des revendications précédentes qui comprend de 0,1 à 10 mol/L de sel conducteur. 15. Electrolyte selon l'une quelconque des revendications précédentes qui comprend de 1 à 10 %, de préférence de 2 à 5% en volume, d'additif ; par rapport au volume du liquide ionique. 47 16. Électrolyte selon l'une quelconque des revendications précédentes constitué par le ou les électrolyte(s) ionique(s), le ou les sel(s) conducteur(s) et l'additif. 17. Électrolyte liquide selon l'une quelconque des revendications précédentes qui comprend 1,6 mol/1 de LiTFSI dans le solvant liquide ionique PP13TFSI, et de 1 à 10% en volume, de préférence 5% en 10 volume de VEC. 18. Électrolyte liquide selon l'une quelconque des revendications 1 à 16 qui comprend 1,6 mol/1 de LiTFSI dans le solvant liquide ionique 15 HMITFSI, et de 1 à 10% en volume, de préférence 5% en volume de VEC. 19. Électrolyte liquide selon l'une quelconque des revendications 1 à 16 qui comprend 1,6 20 mol/1 de LiTFSI dans le solvant liquide ionique DMBITFSI, et de 1 à 10% en volume, de préférence 5% en volume de VEC. 20. Electrolyte liquide selon l'une 25 quelconque des revendications 1 à 16 qui comprend 1,6 mol/1 de LiTFSI dans le solvant liquide ionique BMITFSI, et de 1 à 10 % en volume, de préférence 5 % en volume de VEC. 30 21. Système électrochimique comprenant un électrolyte selon l'une quelconque des revendications 1 à 20.5 48 22. Accumulateur électrochimique rechargeable, en particulier accumulateur au lithium comprenant un électrolyte selon l'une quelconque des revendications 1 à 20, une électrode positive et une électrode négative. 23. Accumulateur selon la revendication 22 qui est un accumulateur lithium ion dans lequel l'électrode négative est une électrode en carbone graphite et l'électrode positive est une électrode en LIFEPO4. 24. Accumulateur selon la revendication 23 qui est une pile bouton.